· 애노드 코팅 의 침착 . 2 층 애노드 를 상기 에서 제조 된 계면 층 코팅 된 FlexCell 의 애노드 면 에 가하 였 다 . 제 1 전기 화학 적 활성 ( NiO - CoO / SDC ) 애노드 층 을 폼 브 러쉬 를 이용 하 여 소결 된 계면 층 위 로 페인팅 한 다음 건조 시켜 가하 였 다 . 제 2 전류 운반 ( NiO - CoO / ScSZ ) 애노드 층 을 폼 브 러쉬 를 이용 하 여 상기 건조 된 전기 화학 적 활성 애노드 코팅 위 로 페인팅 한 다음 건조 시켜 가하 였 다 . 다음 , 상기 애노드 코팅 된 FlexCell 기판 을 노 내 에서 1300 ℃ 에서 가열 하 여 애노드 층 들 을 소결 하 고 이 들 을 상기 세리아 계면 층 에 점착 시켰 다 . 총 애노드 두께 가 대략 30 마이크로미터 이 고 2 층 애노드 의 각각 의 성분 층 의 두께 가 대략 15 마이크로미터 가 되 도록 침착 되 는 애노드 코팅 의 양 을 조절 하 였 다 .